그 후 , 상기 평가 용 샘플 의 편광판 의 배면 ( 유리판 과 맞붙여 진 면 과 는 반대 측 의 면 ) 에 , 160 g 의 추 를 달 았 다 . 상기 추가 달린 평가 용 샘플 에 관해서 , 상온 ( 23 ℃ 정도 ) 에 있 어서 1 . 2 m 높이 로부터 콘크리트 판 에 60 회 자유 낙하 시키 는 낙하 시험 을 행했 다 . 이때 , 상기 평가 용 샘플 의 6 면 ( 평가 용 샘플 의 상하 2 개 의 주면 , 2 개 의 세로 방향 측면 및 2 개 의 가로 방향 측면 , 이상 6 개 의 면 ) 이 순차 아래쪽 으로 되 도록 낙하 방향 을 조절 했 다 . 즉 , 6 면당 각각 1 회 의 낙하 패턴 을 10 사이클 행했 다 .